(57)【要約】  本発明はハードコーティングフィルムに関するものであって、より詳しくは高硬度および優れた特性を示すハードコーティングフィルムに関するものである。本発明のハードコーティングフィルムによれば、優れた高硬度、耐擦傷性、高透明度、耐久性、耐光性、光透過率などを示し多様な分野に有用に用いることができる。  【選択図】なし【特許請求の範囲】
【請求項１】
支持基材；
前記支持基材の一面に形成され、ＡＳＴＭ  Ｄ８８２によって測定した応力−変形率曲線（ｓｔｒｅｓｓ−ｓｔｒａｉｎ  ｃｕｒｖｅ）の降伏延伸率（ｅｌｏｎｇａｔｉｏｎ  ｓｔｒａｉｎ）が４％以上である第１ハードコーティング層；および
前記支持基材の他の一面に形成される第２ハードコーティング層を含むハードコーティングフィルム。
【請求項２】
前記第１ハードコーティング層は第１弾性係数を有し、前記第２ハードコーティング層は第２弾性係数を有し、前記第１および第２弾性係数の差が５００ＭＰａ以上である請求項１に記載のハードコーティングフィルム。
【請求項３】
前記第１および第２弾性係数の差が５００乃至３０００ＭＰａである請求項２に記載のハードコーティングフィルム。
【請求項４】
前記第１弾性係数は１５００ＭＰａ以下であり、前記第２弾性係数は２０００ＭＰａ以上である請求項２に記載のハードコーティングフィルム。
【請求項５】
前記第１および第２ハードコーティング層は、それぞれ独立して、同一若しくは互いに異なり、３乃至６官能性アクリレート系単量体の架橋共重合体である光硬化性架橋共重合体を含む請求項１に記載のハードコーティングフィルム。
【請求項６】
前記第１および第２ハードコーティング層は、それぞれ独立して、同一若しくは互いに異なり、前記３乃至６官能性アクリレート系単量体に加えて１乃至２官能性アクリレート系単量体がさらに架橋された光硬化性架橋共重合体を含む請求項５に記載のハードコーティングフィルム。
【請求項７】
前記第１および第２ハードコーティング層は、それぞれ独立して、同一若しくは互いに異なり、前記３乃至６官能性アクリレート系単量体に加えて光硬化性弾性重合体がさらに架橋された光硬化性架橋共重合体を含む請求項５に記載のハードコーティングフィルム。
【請求項８】
前記光硬化性弾性重合体は、ＡＳＴＭ  Ｄ６３８によって測定した伸び率（ｅｌｏｎｇａｔｉｏｎ）が１５乃至２００％である請求項７に記載のハードコーティングフィルム。
【請求項９】
前記光硬化性弾性重合体は、ポリカプロラクトン、ウレタンアクリレート系ポリマー、およびポリロタキサンからなる群より選択される１種以上を含む請求項７に記載のハードコーティングフィルム。
【請求項１０】
前記ポリロタキサンは、末端に（メタ）アクリレート系化合物が導入されたラクトン系化合物が結合された環状化合物；前記環状化合物を貫通する線状分子；および前記線状分子の両末端に配置され前記環状化合物の離脱を防止する封鎖基を含む請求項７に記載のハードコーティングフィルム。
【請求項１１】
前記第２ハードコーティング層は、前記光硬化性架橋共重合体内に分散している無機微粒子をさらに含む請求項５に記載のハードコーティングフィルム。
【請求項１２】
前記第１および第２ハードコーティング層は、それぞれ独立して、同一若しくは互いに異なり、厚さが５０乃至３００μｍである請求項１に記載のハードコーティングフィルム。
【請求項１３】
前記３乃至６官能性アクリレート系単量体は、トリメチロールプロパントリアクリレート（ＴＭＰＴＡ）、トリメチロールプロパンエトキシトリアクリレート（ＴＭＰＥＯＴＡ）、グリセリンプロポキシル化トリアクリレート（ＧＰＴＡ）、ペンタエリスリトールテトラアクリレート（ＰＥＴＡ）、およびジペンタエリスリトールヘキサアクリレート（ＤＰＨＡ）からなる群より選択される１種以上を含む請求項５に記載のハードコーティングフィルム。
【請求項１４】
前記支持基材は、ポリエチレンテレフタレート（ｐｏｌｙｅｔｈｙｌｅｎｅｔｅｒｅｐｈｔａｌａｔｅ、ＰＥＴ）、エチレンビニルアセテート（ｅｔｈｙｌｅｎｅ  ｖｉｎｙｌ  ａｃｅｔａｔｅ、ＥＶＡ）、サイクリックオレフィン重合体（ｃｙｃｌｉｃ  ｏｌｅｆｉｎ  ｐｏｌｙｍｅｒ、ＣＯＰ）、サイクリックオレフィン共重合体（ｃｙｃｌｉｃ  ｏｌｅｆｉｎ  ｃｏｐｏｌｙｍｅｒ、ＣＯＣ）、ポリアクリレート（ｐｏｌｙａｃｒｙｌａｔｅ、ＰＡＣ）、ポリカーボネート（ｐｏｌｙｃａｒｂｏｎａｔｅ、ＰＣ）、ポリエチレン（ｐｏｌｙｅｔｈｙｌｅｎｅ、ＰＥ）、ポリメチルメタクリレート（ｐｏｌｙｍｅｔｈｙｌｍｅｔｈａｃｒｙｌａｔｅ、ＰＭＭＡ）、ポリエーテルエーテルケトン（ｐｏｌｙｅｔｈｅｒｅｔｈｅｒｋｅｔｏｎ、ＰＥＥＫ）、ポリエチレンナフタレート（ｐｏｌｙｅｔｈｙｌｅｎｅｎａｐｈｔｈａｌａｔｅ、ＰＥＮ）、ポリエーテルイミド（ｐｏｌｙｅｔｈｅｒｉｍｉｄｅ、ＰＥＩ）、ポリイミド（ｐｏｌｙｉｍｉｄｅ、ＰＩ）、トリアセチルセルロース（ｔｒｉａｃｅｔｙｌｃｅｌｌｕｌｏｓｅ、ＴＡＣ）、ＭＭＡ（ｍｅｔｈｙｌ  ｍｅｔｈａｃｒｙｌａｔｅ）およびフッ素系樹脂からなる群より選択される１種以上を含む請求項１に記載のハードコーティングフィルム。
【請求項１５】
２２ｇの鉄球を５０ｃｍの高さから１０回繰り返して自由落下させた時、亀裂が発生しない請求項１に記載のハードコーティングフィルム。
【請求項１６】
１ｋｇの荷重で７Ｈ以上の鉛筆硬度を示す請求項１に記載のハードコーティングフィルム。
【請求項１７】
５００ｇの荷重でスチールウール＃００００で４００回往復して表面を擦った時、２つ以下のスクラッチが発生する請求項１に記載のハードコーティングフィルム。
【請求項１８】
９１％以上の光透過率、０．４以下のヘイズおよび１．０以下のｂ＊値を示す請求項１に記載のハードコーティングフィルム。
【請求項１９】
ＵＶ  Ｂ波長の光に７２時間露出させた時、ハードコーティングフィルムのｂ＊値の変化が０．５以下である請求項１に記載のハードコーティングフィルム。
【請求項２０】
５０℃以上の温度および８０％以上の湿度で７０時間以上露出させた後に前記ハードコーティングフィルムを平面に位置させた時、前記ハードコーティングフィルムの各角または一辺が平面から離隔される距離の最大値が１．０ｍｍ以下である請求項１に記載のハードコーティングフィルム。
【請求項２１】
前記第１ハードコーティング層または第２ハードコーティング層上に、プラスチック樹脂フィルム、粘着フィルム、離型フィルム、導電性フィルム、導電層、コーティング層、硬化樹脂層、非導電性フィルム、金属メッシュ層またはパターン化された金属層からなる群より選択される１つ以上の層をさらに含む請求項１に記載のハードコーティングフィルム。
【発明の詳細な説明】
【技術分野】
【０００１】
本発明は、ハードコーティングフィルムに関するものである。より詳しくは、高硬度および耐衝撃性の優れた特性を示すハードコーティングフィルムに関するものである。
【０００２】
本出願は２０１２年８月２３日に韓国特許庁に提出された韓国特許出願第１０−２０１２−００９２５２９号、２０１２年８月２３日に韓国特許庁に提出された韓国特許出願第１０−２０１２−００９２５３２号、２０１２年８月２３日に韓国特許庁に提出された韓国特許出願第１０−２０１２−００９２５３３号、および２０１３年７月２６日に韓国特許庁に提出された韓国特許出願第１０−２０１３−００８９１０９号の出願日の利益を主張し、その内容全部は本明細書に含まれる。
【背景技術】
【０００３】
最近、スマートフォン、タブレットＰＣのようなモバイル機器の発展と共にディスプレイ用基材の薄膜化およびスリム化が要求されている。このようなモバイル機器のディスプレイ用ウィンドウまたは前面板には機械的特性に優れた素材としてガラスまたは強化ガラスが一般に使用されている。しかし、ガラスは自体の重量によるモバイル装置が高重量化される原因になり、外部衝撃による破損の問題がある。
【０００４】
これにより、ガラスを代替できる素材としてプラスチック樹脂が研究されている。プラスチック樹脂組成物は軽量でありながらも壊れる恐れが少ないため、軽いモバイル機器を追求する傾向に適合する。特に、高硬度および耐摩耗性の特性を有する組成物を達成するために支持基材にハードコーティング層をコーティングする組成物が提案されている。
【０００５】
ハードコーティング層の表面硬度を向上させる方法としてハードコーティング層の厚さを増加させる方法を考えることができる。ガラスを代替できる程度の表面硬度を確保するためには一定のハードコーティング層の厚さを実現する必要がある。しかし、ハードコーティング層の厚さを増加させるほど表面硬度は高くなり得るが、ハードコーティング層の硬化収縮によってシワやカール（ｃｕｒｌ）が大きくなると同時にハードコーティング層の亀裂や剥離が生じやすくなるため、実用的に適用することは容易でない。
【０００６】
近来、ハードコーティングフィルムの高硬度化を実現すると同時にハードコーティング層の亀裂や硬化収縮によるカールの課題を解決する方法がいくつか提案されている。
【０００７】
韓国公開特許第２０１０−００４１９９２号（特許文献１）は、モノマーを排除し紫外線硬化性ポリウレタンアクリレート系オリゴマーを含むバインダー樹脂を用いるハードコーティング組成物を開示している。しかし、前記に開示されたハードコーティング組成物は鉛筆硬度が３Ｈ程度で、ディスプレイのガラスパネルを代替するには強度が十分でない。
【先行技術文献】
【特許文献】
【０００８】
【特許文献１】韓国公開特許第２０１０−００４１９９２号公報
【発明の概要】
【発明が解決しようとする課題】
【０００９】
前記のような課題を解決するために、本発明は、高硬度および優れた耐衝撃性を有するハードコーティングフィルムを提供する。
【課題を解決するための手段】
【００１０】
前記のような問題を解決するために、本発明は、
支持基材；
前記支持基材の一面に形成され、ＡＳＴＭ  Ｄ８８２によって測定した応力−変形率曲線（ｓｔｒｅｓｓ−ｓｔｒａｉｎ  ｃｕｒｖｅ）の降伏延伸率（ｅｌｏｎｇａｔｉｏｎ  ｓｔｒａｉｎ）が４％以上である第１ハードコーティング層；および
前記支持基材の他の一面に形成される第２ハードコーティング層を含むハードコーティングフィルムを提供する。
【発明の効果】
【００１１】
本発明のハードコーティングフィルムによれば、高硬度、耐衝撃性、耐擦傷性、および高透明度を示し、移動通信端末器、スマートフォンまたはタブレットＰＣのタッチパネル、および各種ディスプレイのカバー基板または素子基板においてガラスを代替する用途として使用できる。
【発明を実施するための形態】
【００１２】
本発明のハードコーティングフィルムは、
支持基材；
前記支持基材の一面に形成され、ＡＳＴＭ  Ｄ８８２によって測定した応力−変形率曲線（ｓｔｒｅｓｓ−ｓｔｒａｉｎ  ｃｕｒｖｅ）の降伏延伸率（ｅｌｏｎｇａｔｉｏｎ  ｓｔｒａｉｎ）が４％以上である第１ハードコーティング層；および
前記支持基材の他の一面に形成される第２ハードコーティング層を含む。
【００１３】
本明細書で使用される用語は単に例示的な実施例を説明するために使用されたものであり、本発明を限定しようとする意図ではない。単数の表現は文脈上明白に異なるものを意味しない限り、複数の表現を含む。
【００１４】
また、本発明において、各構成要素が各構成要素の“上に”または“の上に”形成されると言及される場合には各構成要素が直接各構成要素の上に形成されるのを意味するか、他の構成要素が各層の間、対象体、基材上に追加的に形成されるのを意味する。
【００１５】
本発明は多様な変更を加えることができ、様々な形態を有し得るところ、特定実施例を例示して下記で詳細に説明する。しかし、これは本発明を特定の開示形態に対して限定しようとするのではなく、本発明の思想および技術範囲に含まれる全ての変更、均等物乃至代替物を含むと理解されなければならない。
【００１６】
以下、本発明のハードコーティングフィルムをより詳しく説明する。
【００１７】
本発明の一側面によれば、支持基材；前記支持基材の一面に形成され、ＡＳＴＭ  Ｄ８８２によって測定した応力−変形率曲線（ｓｔｒｅｓｓ−ｓｔｒａｉｎ  ｃｕｒｖｅ）の降伏延伸率（ｅｌｏｎｇａｔｉｏｎ  ｓｔｒａｉｎ）が４％以上である第１ハードコーティング層；および前記支持基材の他の一面に形成される第２ハードコーティング層を含むハードコーティングフィルムを提供する。
【００１８】
本発明のハードコーティングフィルムにおいて、前記第１ハードコーティング層はＡＳＴＭ  Ｄ８８２によって測定した応力−変形率曲線（ｓｔｒｅｓｓ−ｓｔｒａｉｎ  ｃｕｒｖｅ）の降伏延伸率（ｅｌｏｎｇａｔｉｏｎ  ｓｔｒａｉｎ）が４％以上であることを特徴とする。
【００１９】
本発明の一実施形態によれば、前記第１ハードコーティング層の降伏延伸率は約４％以上、例えば約４乃至約１２％、または約４乃至約１０％、または約４乃至約８％であってもよい。
【００２０】
本発明のハードコーティングフィルムにおいて、前記第１ハードコーティング層の降伏延伸率が４％以上の値を有することによって耐屈曲性および可撓性を示しカールやクラックの問題が少なく、本発明のハードコーティングフィルムは優れた加工性を示すことができる。一方、前記支持基材の他の一面に形成される第２ハードコーティング層は、外部から加えられる衝撃や摩擦などによる破損を防止するために十分な高硬度および耐擦傷性を示すことができる。
【００２１】
前記のように、本発明のハードコーティングフィルムは支持基材の両面にそれぞれハードコーティング層を備え、一面には高い延伸率を有するようにして可撓性を確保し、他の一面には高硬度および耐擦傷性を有するようにする二元化された物性を有するハードコーティング層を含むようにすることによって、ガラスを代替できる程度の高い物理的強度を有しながらもカールやクラックの問題が少なく優れた加工性を示すことができる。
【００２２】
本発明の一実施形態によれば、前記第１ハードコーティング層は第１弾性係数（ｅｌａｓｔｉｃ  ｍｏｄｕｌｕｓ）を有し、前記第２ハードコーティング層は第２弾性係数を有し、前記第１および第２弾性係数の差が５００ＭＰａ以上であってもよい。
【００２３】
本明細書全体で、前記弾性係数（ｅｌａｓｔｉｃ  ｍｏｄｕｌｕｓ）は、ＡＳＴＭ  Ｄ８８２によって測定した値を意味する。
【００２４】
即ち、本発明のハードコーティングフィルムは支持基材の両面にそれぞれ互いに異なる弾性係数を有する２つのハードコーティング層を含み、一面のハードコーティング層の弾性係数が他の一面のハードコーティング層の弾性係数より少なくても５００ＭＰａより大きい値を示す。よって、より大きい弾性係数を有するハードコーティング層は高硬度など高い物理的強度を示し、相対的に低い弾性係数を有するハードコーティング層は耐衝撃性および耐屈曲性を示すことができる。したがって、前記のような特性を有するハードコーティングフィルムはガラスを代替できる程度の高い物理的強度を有しながらもカールやクラックの問題が少なく優れた加工性を示すことができる。
【００２５】
本発明の一実施形態によれば、前記第１および第２弾性係数の差は約５００ＭＰａ以上、例えば約５００乃至約３０００ＭＰａ、または約５００乃至約２５００ＭＰａ、または約５００乃至約２０００ＭＰａであってもよい。
【００２６】
また、本発明の一実施形態によれば、前記第１弾性係数は約１５００ＭＰａ以下、例えば約３００乃至約１５００ＭＰａ、または約３００乃至約１２００ＭＰａ、または約３００乃至約１０００ＭＰａであり、前記第２弾性係数は約２０００ＭＰａ以上、例えば約２０００乃至約３５００ＭＰａ、または約２０００乃至約３０００ＭＰａ、または約２０００乃至約２８００ＭＰａであってもよい。
【００２７】
前記第１および第２弾性係数およびその差が前記範囲内にある時、ガラスを代替できる程度の高い物理的強度を有しながらもカールやクラックの問題が少なく高硬度および高い耐衝撃性を示すことができる。
【００２８】
本発明のハードコーティングフィルムにおいて、前記第１および第２ハードコーティング層が形成される支持基材は通常使用される透明性プラスチック樹脂であれば延伸フィルムまたは非延伸フィルムなど支持基材の製造方法や材料に特別な制限なく使用することができる。より具体的に、本発明の一実施形態によれば、前記支持基材としては、例えばポリエチレンテレフタレート（ｐｏｌｙｅｔｈｙｌｅｎｅｔｅｒｅｐｈｔａｌａｔｅ、ＰＥＴ）のようなポリエステル（ｐｏｌｙｅｓｔｅｒ）、エチレンビニルアセテート（ｅｔｈｙｌｅｎｅ  ｖｉｎｙｌ  ａｃｅｔａｔｅ、ＥＶＡ）のようなポリエチレン（ｐｏｌｙｅｔｈｙｌｅｎｅ）、サイクリックオレフィン重合体（ｃｙｃｌｉｃ  ｏｌｅｆｉｎ  ｐｏｌｙｍｅｒ、ＣＯＰ）、サイクリックオレフィン共重合体（ｃｙｃｌｉｃ  ｏｌｅｆｉｎ  ｃｏｐｏｌｙｍｅｒ、ＣＯＣ）、ポリアクリレート（ｐｏｌｙａｃｒｙｌａｔｅ、ＰＡＣ）、ポリカーボネート（ｐｏｌｙｃａｒｂｏｎａｔｅ、ＰＣ）、ポリエチレン（ｐｏｌｙｅｔｈｙｌｅｎｅ、ＰＥ）、ポリメチルメタクリレート（ｐｏｌｙｍｅｔｈｙｌｍｅｔｈａｃｒｙｌａｔｅ、ＰＭＭＡ）、ポリエーテルエーテルケトン（ｐｏｌｙｅｔｈｅｒｅｔｈｅｒｋｅｔｏｎ、ＰＥＥＫ）、ポリエチレンナフタレート（ｐｏｌｙｅｔｈｙｌｅｎｅｎａｐｈｔｈａｌａｔｅ、ＰＥＮ）、ポリエーテルイミド（ｐｏｌｙｅｔｈｅｒｉｍｉｄｅ、ＰＥＩ）、ポリイミド（ｐｏｌｙｉｍｉｄｅ、ＰＩ）、トリアセチルセルロース（ｔｒｉａｃｅｔｙｌｃｅｌｌｕｌｏｓｅ、ＴＡＣ）、ＭＭＡ（ｍｅｔｈｙｌ  ｍｅｔｈａｃｒｙｌａｔｅ）、またはフッ素系樹脂などを含むフィルムであってもよい。前記支持基材は、単層または必要によって互いに同一若しくは異なる物質からなる２つ以上の基材を含む多層構造であってもよく、特に制限されない。
【００２９】
本発明の一実施形態によれば、前記支持基材はポリエチレンテレフタレート（ＰＥＴ）の多層構造の基材、ポリメチルメタクリレート（ＰＭＭＡ）／ポリカーボネート（ＰＣ）の共押出で形成した２層以上の構造の基材であってもよい。
【００３０】
また、本発明の一実施形態によれば、前記支持基材は、ポリメチルメタクリレート（ＰＭＭＡ）およびポリカーボネート（ＰＣ）の共重合体（ｃｏｐｏｌｙｍｅｒ）を含む基材であってもよい。
【００３１】
前記支持基材の厚さは特に制限されないが、約３０乃至約１，２００μｍ、または約５０乃至約８００μｍの厚さを有する支持基材を使用することができる。
【００３２】
本発明のハードコーティングフィルムは、前記支持基材の両面にそれぞれ形成される第１および第２ハードコーティング層を含む。
【００３３】
第１ハードコーティング層を成す成分は前述のような降伏延伸率の条件を満たせば特に限定されないが、本発明の一実施形態によれば、前記第１ハードコーティング層は３乃至６官能性アクリレート系単量体の光硬化性架橋共重合体を含んでもよい。
【００３４】
本明細書全体で前記アクリレート系とは、アクリレートだけでなくメタクリレート、またはアクリレートやメタクリレートに置換基が導入された誘導体を全て意味する。
【００３５】
前記３乃至６官能性アクリレート系単量体は、トリメチロールプロパントリアクリレート（ＴＭＰＴＡ）、トリメチロールプロパンエトキシトリアクリレート（ＴＭＰＥＯＴＡ）、グリセリンプロポキシル化トリアクリレート（ＧＰＴＡ）、ペンタエリスリトールテトラアクリレート（ＰＥＴＡ）、またはジペンタエリスリトールヘキサアクリレート（ＤＰＨＡ）などが挙げられる。前記３乃至６官能性アクリレート系単量体は単独でまたは互いに異なる種類を組み合わせて使用することができる。
【００３６】
本発明の一実施形態によれば、前記第１ハードコーティング層は前記３乃至６官能性アクリレート系単量体に加えて１乃至２官能性アクリレート系単量体がさらに架橋された光硬化性架橋共重合体を含んでもよい。
【００３７】
前記１乃至２官能性アクリレート系単量体は、例えばヒドロキシエチルアクリレート（ＨＥＡ）、ヒドロキシエチルメタクリレート（ＨＥＭＡ）、ヘキサンジオールジアクリレート（ＨＤＤＡ）、またはトリプロピレングリコールジアクリレート（ＴＰＧＤＡ）、エチレングリコールジアクリレート（ＥＧＤＡ）などが挙げられる。前記１乃至２官能性アクリレート系単量体も単独でまたは互いに異なる種類を組み合わせて使用することができる。
【００３８】
前記第１ハードコーティング層が前記１乃至２官能性アクリレート系単量体をさらに含んで硬化された光硬化性架橋共重合体を含む時、前記１乃至２官能性アクリレート系単量体および前記３乃至６官能性アクリレート系単量体の含量比は、特に制限されないが、本発明の一実施形態によれば、前記１乃至２官能性アクリレート系単量体および前記３乃至６官能性アクリレート系単量体が約１：９９乃至約５０：５０、または約１０：９０乃至約５０：５０、または約２０：８０乃至約４０：６０の重量比で含まれてもよい。前記重量比で１乃至２官能性アクリレート系単量体および３乃至６官能性アクリレート系単量体を含む時、カール特性や耐光性などの他の物性の低下なく高硬度および柔軟性を付与することができる。
【００３９】
本発明の一実施形態によれば、前記第１ハードコーティング層は、前記３乃至６官能性アクリレート系単量体に加えて光硬化性弾性重合体がさらに架橋された光硬化性架橋共重合体を含んでもよい。
【００４０】
本明細書全体で前記光硬化性弾性重合体とは、紫外線照射によって架橋重合できる官能基を含み、弾性を示す高分子物質を意味する。
【００４１】
本発明の一実施形態によれば、前記光硬化性弾性重合体は、ＡＳＴＭ  Ｄ６３８によって測定した時、約１５％以上、例えば約１５乃至約２００％、または約２０乃至約２００％、または約２０乃至約１５０％の伸び率（ｅｌｏｎｇａｔｉｏｎ）を有してもよい。
【００４２】
前記光硬化性弾性重合体は、前記３乃至６官能性アクリレート系単量体と架橋重合され硬化後に第１または第２ハードコーティング層を形成することができ、これによって形成される第１または第２ハードコーティング層に適切な範囲の高硬度、柔軟性および耐衝撃性を付与することができる。
【００４３】
本発明の一実施形態によれば、前記光硬化性弾性重合体は、重量平均分子量が約１，０００乃至約６００，０００ｇ／ｍｏｌ、または約１０，０００乃至約６００，０００ｇ／ｍｏｌの範囲であるポリマーまたはオリゴマーであってもよい。
【００４４】
前記光硬化性弾性重合体は、例えばポリカプロラクトン、ウレタンアクリレート系ポリマー、およびポリロタキサンからなる群より選択される１種以上であってもよい。
【００４５】
前記光硬化性弾性重合体として使用できる物質のうちのポリカプロラクトンは、カプロラクトンの開環重合によって形成され、柔軟性、耐衝撃性、耐久性などの物性に優れている。
【００４６】
前記ウレタンアクリレート系ポリマーは、ウレタン結合を含み、弾性および耐久性に優れた特性を有する。
【００４７】
前記ポリロタキサン（ｐｏｌｙｒｏｔａｘａｎｅ）は、ダンベル形状の分子（ｄｕｍｂｂｅｌｌ  ｓｈａｐｅｄ  ｍｏｌｅｃｕｌｅ）と環状化合物（ｍａｃｒｏｃｙｃｌｅ）が構造的に結合されている化合物を意味する。前記ダンベル形状の分子は一定の線状分子およびこのような線状分子の両末端に配置された封鎖基を含み、前記線状分子が前記環状化合物の内部を貫通し、前記環状化合物が前記線状分子に沿って移動可能であり、前記封鎖基によって離脱が防止される。
【００４８】
本発明の一実施形態によれば、末端に（メタ）アクリレート系化合物が導入されたラクトン系化合物が結合された環状化合物；前記環状化合物を貫通する線状分子；および前記線状分子の両末端に配置され前記環状化合物の離脱を防止する封鎖基を含むロタキサン化合物を含んでもよい。
【００４９】
この時、前記環状化合物は、前記線状分子を貫通または囲むことができる程度の大きさを有するものであれば格別な制限なく使用でき、他の重合体や化合物と反応できる水酸基、アミノ基、カルボキシル基、チオール基またはアルデヒド基などの官能基を含んでもよい。このような環状化合物の具体的な例として、α−シクロデキストリン、β−シクロデキストリン、γ−シクロデキストリンまたはこれらの混合物が挙げられる。
【００５０】
また、前記線状分子としては、一定以上の分子量を有し直鎖形態を有する化合物は大きい制限なく使用できるが、ポリアルキレン系化合物またはポリラクトン系化合物を使用することができる。具体的に、炭素数１乃至８のオキシアルキレン繰り返し単位を含むポリオキシアルキレン系化合物または炭素数３乃至１０のラクトン系繰り返し単位を有するポリラクトン系化合物を使用することができる。
【００５１】
一方、前記封鎖基は、製造されるロタキサン化合物の特性によって適切に調節でき、例えばジニトロフェニル基、シクロデキストリン基、アダマンタン基、トリル基、フルオレセイン基およびピレン基からなる群より選択された１種または２種以上を使用することができる。
【００５２】
本発明の一実施形態によれば、前記第１ハードコーティング層が前記光硬化性弾性重合体をさらに含んで硬化された光硬化性架橋共重合体を含む時、高硬度および柔軟性を示すことができ、特に外部衝撃を吸収する耐衝撃性を確保して衝撃によるハードコーティングフィルムの損傷を防止することができる。
【００５３】
一方、前記第１ハードコーティング層は、前述の光硬化性架橋共重合体以外にも、界面活性剤、黄変防止剤、レべリング剤、防汚剤など本発明の属する技術分野において通常使用される添加剤を追加的に含んでもよい。また、その含量は本発明のハードコーティングフィルムの物性を低下させない範囲内で多様に調節することができるので、特に制限しないが、例えば前記光硬化性架橋共重合体１００重量部に対して、約０．１乃至約１０重量部で含まれてもよい。
【００５４】
本発明の一実施形態によれば、例えば前記第１ハードコーティング層は添加剤として界面活性剤を含んでもよく、前記界面活性剤は１乃至２官能性のフッ素系アクリレート、フッ素系界面活性剤またはシリコン系界面活性剤であってもよい。この時、前記界面活性剤は前記架橋共重合体内に分散または架橋されている形態に含まれてもよい。また、前記添加剤として黄変防止剤を含んでもよく、前記黄変防止剤としてはベンゾフェノン系化合物またはベンゾトリアゾール系化合物などが挙げられる。
【００５５】
本発明の一実施形態によれば、前記第１ハードコーティング層は、５０μｍ以上、例えば約５０乃至約３００μｍ、または約５０乃至約２００μｍ、または約５０μｍ乃至約１５０μｍ、または約７０乃至約１５０μｍの厚さを有してもよい。
【００５６】
前記第１ハードコーティング層は、第１バインダー用単量体、光開始剤、および選択的に有機溶媒、および添加剤を含む第１ハードコーティング組成物を支持基材上に塗布した後、光硬化させて形成することができる。
【００５７】
前記第１バインダー用単量体は、前記３乃至６官能性アクリレート系単量体を含んでもよい。本発明の一実施形態によれば、前記第１バインダー用単量体は、前記３乃至６官能性アクリレート系単量体に加えて前記１乃至２官能性アクリレート系単量体および／または前記光硬化性弾性重合体をさらに含んでもよい。
【００５８】
前記光開始剤としては、１−ヒドロキシ−シクロヘキシル−フェニルケトン、２−ヒドロキシ−２−メチル−１−フェニル−１−プロパノン、２−ヒドロキシ−１−［４−（２−ヒドロキシエトキシ）フェニル］−２−メチル−１−プロパノン、メチルベンゾイルホルメート、α，α−ジメトキシ−α−フェニルアセトフェノン、２−ベンゾイル−２−（ジメチルアミノ）−１−［４−（４−モルホリニル）フェニル］−１−ブタノン、２−メチル−１−［４−（メチルチオ）フェニル］−２−（４−モルホリニル）−１−プロパノンジフェニル（２，４，６−トリメチルベンゾイル）−ホスフィンオキシド、またはビス（２，４，６−トリメチルベンゾイル）−フェニルホスフィンオキシドなどが挙げられるが、これに制限されない。また、現在市販されている商品としては、Ｉｒｇａｃｕｒｅ  １８４、Ｉｒｇａｃｕｒｅ  ５００、Ｉｒｇａｃｕｒｅ  ６５１、Ｉｒｇａｃｕｒｅ  ３６９、Ｉｒｇａｃｕｒｅ  ９０７、Ｄａｒｏｃｕｒ  １１７３、Ｄａｒｏｃｕｒ  ＭＢＦ、Ｉｒｇａｃｕｒｅ  ８１９、Ｄａｒｏｃｕｒ  ＴＰＯ、Ｉｒｇａｃｕｒｅ  ９０７、Ｅｓａｃｕｒｅ  ＫＩＰ  １００Ｆなどが挙げられる。これら光開始剤は、単独でまたは互いに異なる２種以上を混合して使用することができる。
【００５９】
また、本発明のハードコーティングフィルムにおいて、前記第１ハードコーティング組成物は無溶剤（ｓｏｌｖｅｎｔ−ｆｒｅｅ）で使用可能であるが、コーティング時に組成物の粘度および流動性を調節し支持基材に対する組成物の塗布性を高めるために選択的に有機溶媒をさらに含んでもよい。
【００６０】
前記有機溶媒としては、メタノール、エタノール、イソプロピルアルコール、ブタノールのようなアルコール系溶媒、２−メトキシエタノール、２−エトキシエタノール、１−メトキシ−２−プロパノールのようなアルコキシアルコール系溶媒、アセトン、メチルエチルケトン、メチルイソブチルケトン、メチルプロピルケトン、シクロヘキサノンのようなケトン系溶媒、プロピレングリコールモノプロピルエーテル、プロピレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチルグリコールモノエチルエーテル、ジエチルグリコールモノプロピルエーテル、ジエチルグリコールモノブチルエーテル、ジエチレングリコール−２−エチルヘキシルエーテルのようなエーテル系溶媒、ベンゼン、トルエン、キシレンのような芳香族溶媒などを単独でまたは混合して使用することができる。
【００６１】
本発明のハードコーティングフィルムにおいて、前記第１ハードコーティング組成物に対して有機溶媒を追加的に含む時、前記有機溶媒の含量は第１ハードコーティング組成物に含まれる固形分：有機溶媒の重量比が約７０：３０乃至約９９：１になるように含まれてもよい。前記のように本発明の第１ハードコーティング組成物が固形分を高い含量で含むことによって、高粘度組成物が得られ、これにより、厚膜コーティング（ｔｈｉｃｋ  ｃｏａｔｉｎｇ）が可能であるようにして、高い厚さ、例えば５０μｍ以上のハードコーティング層を形成することができる。
【００６２】
本発明の一実施形態によれば、前記第１ハードコーティング組成物の粘度は適切な流動性および塗布性を有する範囲であれば特に制限されないが、相対的に固形分含量が高く高粘度を示すことができる。例えば、本発明の第１ハードコーティング組成物は、２５℃の温度で約１００乃至約１，２００ｃｐｓの粘度、または約１００乃至約１，２００ｃｐｓ、または約１５０乃至約１，２００ｃｐｓ、または約３００乃至約１，２００ｃｐｓの粘度を有し得る。
【００６３】
前記第２ハードコーティング層を成す成分は特に限定されないが、本発明の一実施形態によれば、前記第２ハードコーティング層は、前記第１ハードコーティング層と独立して同一若しくは互いに異なり、３乃至６官能性アクリレート系単量体の光硬化性架橋共重合体を含んでもよい。
【００６４】
本発明の一実施形態によれば、前記第２ハードコーティング層は、前記３乃至６官能性アクリレート系単量体に加えて１乃至２官能性アクリレート系単量体がさらに架橋された光硬化性架橋共重合体を含んでもよい。
【００６５】
本発明の一実施形態によれば、前記第２ハードコーティング層は、前記３乃至６官能性アクリレート系単量体に加えて光硬化性弾性重合体がさらに架橋された光硬化性架橋共重合体を含んでもよい。
【００６６】
前記３乃至６官能性アクリレート系単量体、前記１乃至２官能性アクリレート系単量体、前記光硬化性弾性重合体、および前記添加剤に関するより具体的な説明、例示的な化合物および含量比などは前記第１ハードコーティング層で説明した通りであり、それぞれ独立して、前記第１ハードコーティング層に含まれるものと同一若しくは異なってもよい。
【００６７】
本発明の一実施形態によれば、前記第２ハードコーティング層は、前記光硬化性架橋共重合体内に分散している無機微粒子をさらに含んでもよい。
【００６８】
本発明の一実施形態によれば、前記無機微粒子として、粒径がナノスケールである無機微粒子、例えば粒径が約１００ｎｍ以下、または約１０乃至約１００ｎｍ、または約１０乃至約５０ｎｍのナノ微粒子を使用することができる。また、前記無機微粒子としては、例えばシリカ微粒子、アルミニウムオキシド粒子、チタニウムオキシド粒子、またはジンクオキサイド粒子などを使用することができる。
【００６９】
前記無機微粒子を含むことによってハードコーティングフィルムの硬度をさらに向上させることができる。
【００７０】
本発明の一実施形態によれば、前記第２ハードコーティング層が無機微粒子をさらに含む時、前記光硬化性架橋共重合体および前記無機微粒子の含量比は特に制限されないが、本発明の一実施形態によれば、前記光硬化性架橋共重合体および前記無機微粒子が約４０：６０乃至約９０：１０、または約５０：５０乃至約８０：２０の重量部で含まれてもよい。前記光硬化性架橋共重合体および無機微粒子を前記範囲で含むことによって物性を低下させない範囲内で無機微粒子添加によるハードコーティングフィルムの硬度向上効果を達成することができる。
【００７１】
一方、前記第２ハードコーティング層は、前述の光硬化性架橋共重合体および無機微粒子以外にも、界面活性剤、黄変防止剤、レべリング剤、防汚剤など本発明の属する技術分野において通常使用される添加剤を追加的に含んでもよい。
【００７２】
本発明の一実施形態によれば、前記第２ハードコーティング層は、５０μｍ以上、例えば約５０乃至約３００μｍ、または約５０乃至約２００μｍ、または約５０μｍ乃至約１５０μｍ、または約７０乃至約１５０μｍの厚さを有してもよい。
【００７３】
前記第２ハードコーティング層は、第２バインダー用単量体、光開始剤、および選択的に有機溶媒、無機微粒子および添加剤を含む第２ハードコーティング組成物を支持基材上に塗布した後、光硬化させて形成することができる。
【００７４】
前記第２バインダー用単量体は、前記３乃至６官能性アクリレート系単量体を含んでもよい。本発明の一実施形態によれば、前記第２バインダー用単量体は、前記３乃至６官能性アクリレート系単量体に加えて前記１乃至２官能性アクリレート系単量体および／または前記光硬化性弾性重合体をさらに含んでもよい。
【００７５】
前記光開始剤としては、前記第１ハードコーティング組成物に使用された光開始剤と同一若しくは異なる物質を使用することができ、具体的な物質の例示は前記第１ハードコーティング組成物で説明した通りである。また、これら光開始剤は、単独でまたは互いに異なる２種以上を混合して使用することができる。
【００７６】
前記有機溶媒としては、前記第１ハードコーティング組成物に使用された有機溶媒と同一若しくは異なる物質を使用することができ、具体的な物質の例示は前記第１ハードコーティング組成物で説明した通りである。
【００７７】
本発明のハードコーティングフィルムにおいて、前記第２ハードコーティング組成物に対して有機溶媒を追加的に含む時、前記有機溶媒の含量は、第２ハードコーティング組成物に含まれる固形分：有機溶媒の重量比が約７０：３０乃至約９９：１になるように含まれてもよい。前記のように本発明の第２ハードコーティング組成物が固形分を高い含量で含むことによって、高粘度組成物が得られ、これにより厚膜コーティング（ｔｈｉｃｋ  ｃｏａｔｉｎｇ）が可能であるようにして、高い厚さ、例えば５０μｍ以上のハードコーティング層を形成することができる。
【００７８】
本発明の一実施形態によれば、前記第２ハードコーティング組成物の粘度は適切な流動性および塗布性を有する範囲であれば特に制限されないが、相対的に固形分含量が高いため高粘度を示すことができる。例えば、本発明の第２ハードコーティング組成物は２５℃の温度で約１００乃至約１，２００ｃｐｓの粘度、または約１００乃至約１，２００ｃｐｓ、または約１５０乃至約１，２００ｃｐｓ、または約３００乃至約１，２００ｃｐｓの粘度を有してもよい。
【００７９】
本発明の一実施形態によれば、本発明のハードコーティングフィルムは前記第１ハードコーティング層または第２ハードコーティング層上にプラスチック樹脂フィルム、粘着フィルム、離型フィルム、導電性フィルム、導電層、コーティング層、硬化樹脂層、非導電性フィルム、金属メッシュ層またはパターン化された金属層のような層、膜、またはフィルムなどを１つ以上さらに含んでもよい。また、前記層、膜、またはフィルムなどは、単一層、二重層または積層型のいずれの形態であってもよい。前記層、膜、またはフィルムなどは独立した（ｆｒｅｅｓｔａｎｄｉｎｇ）フィルムを接着剤または粘着性フィルムなどを用いてラミネーション（ｌａｍｉｎａｔｉｏｎ）するか、コーティング、蒸着、スパッタリングなどの方法で前記第１または第２ハードコーティング層上に積層させることができるが、本発明がこれに制限されるわけではない。
【００８０】
特に、前記他の層、膜、またはフィルムなどを外部衝撃から保護し摩擦による耐擦傷性を確保するために、前記他の層、膜、またはフィルムなどが前記第１ハードコーティング層に直接接触するように形成することができる。
【００８１】
本発明によるハードコーティングフィルムは、前述の第１および第２ハードコーティング組成物は前記支持基材の一面および背面にそれぞれ順次に塗布するか、または支持基材の両面に同時に塗布して光硬化することによって形成することができる。
【００８２】
本発明によるハードコーティングフィルムは、例えば下記のような方法で製造することができる。
【００８３】
まず、前述の成分を含む第１ハードコーティング組成物を前記支持基材の一面上に塗布した後に光硬化させて第１ハードコーティング層を形成する。
【００８４】
前記第１ハードコーティング組成物を用いて第１ハードコーティング層を形成する場合、本発明の属する技術分野において使用される通常の方法で形成することができる。例えば、まず、支持基材の一面に前述の成分を含む第１ハードコーティング組成物を塗布する。この時、前記第１ハードコーティング組成物を塗布する方法は、本技術の属する技術分野で使用できるものであれば特に制限されず、例えば、バーコーティング方式、ナイフコーティング方式、ロールコーティング方式、ブレードコーティング方式、ダイコーティング方式、マイクログラビアコーティング方式、コンマコーティング方式、スロットダイコーティング方式、リップコーティング方式、または溶媒キャスト（ｓｏｌｕｔｉｏｎ  ｃａｓｔｉｎｇ）方式などを用いることができる。
【００８５】
その次に、前記塗布された前記第１ハードコーティング組成物に紫外線を照射して光硬化させることによって第１ハードコーティング層を形成する。
【００８６】
前記紫外線の照射量は、例えば、約２０乃至約６００ｍＪ／ｃｍ2、または約５０乃至約５００ｍＪ／ｃｍ2であってもよい。紫外線照射の光源としては、本技術の属する技術分野で使用できるものであれば特に制限されず、例えば、高圧水銀ランプ、メタルハライドランプ、ブラックライト（ｂｌａｃｋ  ｌｉｇｈｔ）蛍光ランプなどを使用することができる。前記のような照射量で約３０秒乃至約１５分間、または約１分乃至約１０分間照射して光硬化する段階を行なうことができる。
【００８７】
前記第１ハードコーティング層の厚さは、完全に硬化された後、約５０乃至約３００μｍまたは約５０乃至約２００μｍ、または約５０乃至約１５０μｍ、または約７０乃至約１５０μｍであってもよい。
【００８８】
本発明によれば、前記第１ハードコーティング層を含むことによって、カール特性の低下なく高硬度を有するハードコーティングフィルムを提供することができる。
【００８９】
その次に、前述の成分を含む第２ハードコーティング組成物を前記支持基材の他の一面、即ち、背面に塗布する。その次に、前記塗布された前記第２ハードコーティング組成物に紫外線を照射して光硬化させることによって第２ハードコーティング層を形成する。この時、第２ハードコーティング組成物を光硬化させる段階では、紫外線照射が第１ハードコーティング組成物が塗布された面でない反対側で行なわれるので、前記第１ハードコーティング組成物の硬化収縮によって発生するカールを反対方向に相殺し平坦なハードコーティングフィルムを収得することができる。したがって、追加的な平坦化過程が不必要である。
【００９０】
前記紫外線の照射量は、例えば、約２０乃至約６００ｍＪ／ｃｍ2、または約５０乃至約５００ｍＪ／ｃｍ2であってもよい。紫外線照射の光源としては本技術の属する技術分野で使用できるものであれば特に制限されず、例えば、高圧水銀ランプ、メタルハライドランプ、ブラックライト（ｂｌａｃｋ  ｌｉｇｈｔ）蛍光ランプなどを使用することができる。前記のような照射量で約３０秒乃至約１５分間、または約１分乃至約１０分間照射して光硬化する段階を行なうことができる。
【００９１】
前記第２ハードコーティング層は、完全に硬化された後、厚さが約５０乃至約３００μｍ、または約５０乃至約２００μｍ、または約５０μｍ乃至約１５０μｍ、または約７０乃至約１５０μｍの厚さを有してもよい。
【００９２】
前記一実施形態によるハードコーティングフィルムの製造方法において、第１および第２ハードコーティング組成物の塗布および光硬化の順序は変更可能である。
【００９３】
移動通信端末器やタブレットＰＣなどのカバーとして使用されるためのハードコーティングフィルムにおいては、ハードコーティングフィルムの硬度や耐衝撃性をガラスを代替できる水準に向上させることが重要である。本発明によるハードコーティング層は基材上に高い厚さで形成してもカールやクラック発生が少なく、高透明度および耐衝撃性を有するハードコーティングフィルムを収得することができる。
【００９４】
本発明によるハードコーティングフィルムは、優れた高硬度、耐擦傷性、高透明度、耐久性、耐光性、光透過率などを示す。
【００９５】
本発明のハードコーティングフィルムはガラスを代替できる程度に優れた耐衝撃性を有し得る。例えば、本発明のハードコーティングフィルムは、２２ｇの鉄球を５０ｃｍの高さから１０回繰り返して自由落下させた時、亀裂が生じない。
【００９６】
また、本発明のハードコーティングフィルムにおいて、前記第２ハードコーティング層は１ｋｇ荷重での鉛筆硬度が７Ｈ以上、または８Ｈ以上、または９Ｈ以上であってもよい。
【００９７】
また、本発明のハードコーティングフィルムにおいて、前記第２ハードコーティング層は摩擦試験器にスチールウール（ｓｔｅｅｌ  ｗｏｏｌ）＃００００を装着した後、５００ｇの荷重で４００回往復させる場合に、スクラッチが２つ以下に発生する。
【００９８】
また、本発明のハードコーティングフィルムは、光透過率が９１．０％以上、または９２．０％以上であり、ヘイズが１．０％以下、または０．５％以下、または０．４％以下であってもよい。
【００９９】
また、本発明のハードコーティングフィルムは、初期ｃｏｌｏｒ  ｂ値が１．０以下であってもよい。また、初期ｃｏｌｏｒ  ｂ値と、ＵＶＢ波長領域の紫外線ランプに７２時間以上露出後のｃｏｌｏｒ  ｂ値との差が０．５以下、または０．４以下であってもよい。
【０１００】
また、本発明のハードコーティングフィルムは、５０℃以上の温度および８０％以上の湿度で７０時間以上露出させた後に平面に位置させた時、前記ハードコーティングフィルムの各角または一辺が平面から離隔される距離の最大値が約１．０ｍｍ以下、または約０．６ｍｍ以下、または約０．３ｍｍ以下であってもよい。より具体的には、５０乃至９０℃の温度および８０乃至９０％の湿度で７０乃至１００時間露出させた後に平面に位置させた時、前記ハードコーティングフィルムの各角または一辺が平面から離隔される距離の最大値が約１．０ｍｍ以下、または約０．６ｍｍ以下、または約０．３ｍｍ以下であってもよい。
【０１０１】
このように本発明のハードコーティングフィルムは、高硬度、耐衝撃性、耐擦傷性、高透明度、耐久性、耐光性、高透過率などを示し多様な分野に有用に用いることができる。例えば、本発明のハードコーティングフィルムは多様な分野で活用が可能である。例えば、移動通信端末器、スマートフォンまたはタブレットＰＣのタッチパネル、および各種ディスプレイのカバー基板または素子基板の用途に用いることができる。
【０１０２】
以下、実施例を通じて、発明の作用および効果をより詳述する。但し、このような実施例は発明の例示として提示されたものに過ぎず、これによって発明の権利範囲が決められるのではない。
【実施例】
【０１０３】
＜実施例＞
光硬化性弾性重合体の製造例１
カプロラクトンがグラフトされているポリロタキサンポリマー［Ａ１０００、Ａｄｖａｎｃｅｄ  Ｓｏｆｔ  Ｍａｔｅｒｉａｌ  ＩＮＣ］５０ｇを反応器に投入した後、Ｋａｒｅｎｚ−ＡＯＩ［２−ａｃｒｙｌｏｙｌｅｔｈｙｌ  ｉｓｏｃｙａｎａｔｅ、Ｓｈｏｗａｄｅｎｋｏ（株）］４．５３ｇ、ジブチル錫ジラウレート（Ｄｉｂｕｔｙｌｔｉｎ  ｄｉｌａｕｒａｔｅ）［ＤＢＴＤＬ、Ｍｅｒｃｋ社］２０ｍｇ、ヒドロキノンモノメチレンエーテル（Ｈｙｄｒｏｑｕｉｎｏｎｅ  ｍｏｎｏｍｅｔｈｙｌｅｎｅ  ｅｔｈｅｒ）１１０ｍｇおよびメチルエチルケトン３１５ｇを添加して７０℃で５時間反応させ、末端にアクリレート系化合物が導入されたポリラクトン系化合物が結合されたシクロデキストリンを環状化合物として含むポリロタキサンを得た。
【０１０４】
得られたポリロタキサンの重量平均分子量は６００，０００ｇ／ｍｏｌ、ＡＳＴＭ  Ｄ６３８によって測定した伸び率は２０％であった。
【０１０５】
実施例１
トリメチロールプロパントリアクリレート（ＴＭＰＴＡ）６ｇ、製造例１のポリロタキサン４ｇ、光開始剤（商品名：Ｄａｒｏｃｕｒ  ＴＰＯ）０．２ｇ、ベンゾトリアゾール系黄変防止剤（商品名：Ｔｉｎｕｖｉｎ  ４００）０．１ｇ、フッ素系界面活性剤（商品名：ＦＣ４４３０）０．０５ｇ、メチルエチルケトン１ｇを混合して、第１ハードコーティング組成物を製造した。
【０１０６】
粒径が２０−３０ｎｍであるナノシリカが約４０重量％分散されたシリカ−ジペンタエリスリトールヘキサアクリレート（ＤＰＨＡ）複合体９ｇ（シリカ３．６ｇ、ＤＰＨＡ５．４ｇ）、製造例１のポリロタキサン１ｇ、光開始剤（商品名：Ｄａｒｏｃｕｒ  ＴＰＯ）０．２ｇ、ベンゾトリアゾール系黄変防止剤（商品名：Ｔｉｎｕｖｉｎ  ４００）０．１ｇ、フッ素系界面活性剤（商品名：ＦＣ４４３０）０．０５ｇを混合して、第２ハードコーティング組成物を製造した。
【０１０７】
前記第２ハードコーティング組成物を１５ｃｍ×２０ｃｍ、厚さ１８８μｍのＰＥＴ支持基材上に塗布した。その次に、ブラックライト蛍光ランプを用いて２８０−３５０ｎｍの波長の紫外線を照射し第１光硬化を行った。
【０１０８】
支持基材の背面に前記第１ハードコーティング組成物を塗布した。その次に、ブラックライト蛍光ランプを用いて２８０−３５０ｎｍの波長の紫外線を照射し第２光硬化を行なってハードコーティングフィルムを製造した。硬化が完了した後、樹脂の両面に形成された第１および第２ハードコーティング層の厚さはそれぞれ１００μｍであった。
【０１０９】
実施例２
第１ハードコーティング組成物において、製造例１のポリロタキサン４ｇの代わりにウレタンアクリレート系ポリマー（商品名：ＵＡ２００ＰＡ、新中村化学、重量平均分子量２，６００ｇ／ｍｏｌ、ＡＳＴＭ  Ｄ６３８による伸び率１７０％）４ｇを使用し、第２ハードコーティング組成物において、製造例１のポリロタキサン１ｇの代わりにウレタンアクリレート系ポリマー（商品名：ＵＡ２００ＰＡ）１ｇを使用したことを除いては、実施例１と同様な方法でハードコーティングフィルムを製造した。
【０１１０】
実施例３
第１ハードコーティング組成物において、製造例１のポリロタキサン４ｇの代わりにウレタンアクリレート系ポリマー（商品名：ＵＡ３４０Ｐ、新中村化学、重量平均分子量１３，０００ｇ／ｍｏｌ、ＡＳＴＭ  Ｄ６３８による伸び率１５０％）４ｇを使用し、第２ハードコーティング組成物において、製造例１のポリロタキサン１ｇの代わりにウレタンアクリレート系ポリマー（商品名：ＵＡ３４０Ｐ）１ｇを使用したことを除いては、実施例１と同様な方法でハードコーティングフィルムを製造した。
【０１１１】
実施例４
第２ハードコーティング組成物において、製造例１のポリロタキサン１ｇの代わりにウレタンアクリレート系ポリマー（商品名：ＵＡ２００ＰＡ）１ｇを使用したことを除いては、実施例１と同様な方法でハードコーティングフィルムを製造した。
【０１１２】
実施例５
第２ハードコーティング組成物において、製造例１のポリロタキサン１ｇの代わりにウレタンアクリレート系ポリマー（商品名：ＵＡ３４０Ｐ）１ｇを使用したことを除いては、実施例１と同様な方法でハードコーティングフィルムを製造した。
【０１１３】
実施例６
実施例１で硬化が完了した後に樹脂の両面に形成された第１および第２ハードコーティング層の厚さをそれぞれ１５０μｍとしたことを除いては、実施例１と同様な方法でハードコーティングフィルムを製造した。
【０１１４】
実施例７
トリメチロールプロパントリアクリレート（ＴＭＰＴＡ）５ｇ、製造例１のポリロタキサン５ｇ、光開始剤（商品名：Ｄａｒｏｃｕｒ  ＴＰＯ）０．２ｇ、ベンゾトリアゾール系黄変防止剤（商品名：Ｔｉｎｕｖｉｎ  ４００）０．１ｇ、フッ素系界面活性剤（商品名：ＦＣ４４３０）０．０５ｇ、メチルエチルケトン１ｇを混合して、第１ハードコーティング組成物を製造した。
【０１１５】
ヒドロキシエチルアクリレート（ＨＥＡ）２ｇ、粒径が２０−３０ｎｍであるナノシリカが４０重量％分散されたシリカ−ジペンタエリスリトールヘキサアクリレート（ＤＰＨＡ）複合体８ｇ（シリカ３．２ｇ、ＤＰＨＡ４．８ｇ）、光開始剤（商品名：Ｄａｒｏｃｕｒ  ＴＰＯ）０．２ｇ、ベンゾトリアゾール系黄変防止剤（商品名：Ｔｉｎｕｖｉｎ  ４００）０．１ｇ、フッ素系界面活性剤（商品名：ＦＣ４４３０）０．０５ｇを混合して、第２ハードコーティング組成物を製造した。
【０１１６】
前記第２ハードコーティング組成物を１５ｃｍ×２０ｃｍ、厚さ１８８μｍのＰＥＴ支持基材上に塗布した。その次に、ブラックライト蛍光ランプを用いて２８０−３５０ｎｍの波長の紫外線を照射し第１光硬化を行った。
【０１１７】
支持基材の背面に前記第１ハードコーティング組成物を塗布した。その次に、ブラックライト蛍光ランプを用いて２８０−３５０ｎｍの波長の紫外線を照射し第２光硬化を行ってハードコーティングフィルムを製造した。硬化が完了した後、第１ハードコーティング層の厚さは１２５μｍ、第２ハードコーティング層の厚さは１００μｍであった。
【０１１８】
比較例１
トリメチロールプロパントリアクリレート（ＴＭＰＴＡ）１０ｇ、光開始剤（商品名：Ｄａｒｏｃｕｒ  ＴＰＯ）０．２ｇ、ベンゾトリアゾール系黄変防止剤（商品名：Ｔｉｎｕｖｉｎ  ４００）０．１ｇ、フッ素系界面活性剤（商品名：ＦＣ４４３０）０．０５ｇ、メチルエチルケトン１ｇを混合して、第１ハードコーティング組成物を製造した。
【０１１９】
粒径が２０−３０ｎｍであるナノシリカが約４０重量％分散されたシリカ−ジペンタエリスリトールヘキサアクリレート（ＤＰＨＡ）複合体１０ｇ（シリカ４ｇ、ＤＰＨＡ６ｇ）、ベンゾトリアゾール系黄変防止剤（商品名：Ｔｉｎｕｖｉｎ  ４００）０．１ｇ、フッ素系界面活性剤（商品名：ＦＣ４４３０）０．０５ｇを混合して、第２ハードコーティング組成物を製造した。
【０１２０】
前記第２ハードコーティング組成物を１５ｃｍ×２０ｃｍ、厚さ１８８μｍのＰＥＴ支持基材上に塗布した。その次に、ブラックライト蛍光ランプを用いて２８０−３５０ｎｍの波長の紫外線を照射し第１光硬化を行った。
【０１２１】
支持基材の背面に前記第１ハードコーティング組成物を塗布した。その次に、ブラックライト蛍光ランプを用いて２８０−３５０ｎｍの波長の紫外線を照射し第２光硬化を行ってハードコーティングフィルムを製造した。硬化が完了した後、樹脂の両面に形成された第１および第２ハードコーティング層の厚さはそれぞれ１００μｍであった。
【０１２２】
前記実施例１乃至７および比較例１のハードコーティングフィルムにおいて、ＡＳＴＭ  Ｄ８８２によって測定した降伏延伸率および弾性係数値を下記表１に示した。
【０１２３】
【表１】
2015533677.tif 000002
【０１２４】
＜実験例＞
＜測定方法＞
１）鉛筆硬度
鉛筆硬度測定器を用いて第２ハードコーティング層に対して測定標準ＪＩＳ  Ｋ５４００によって１．０ｋｇの荷重で３回往復した後、傷がない硬度を確認した。
【０１２５】
２）耐擦傷性
摩擦試験器に鋼鉄綿（スチールウール）（＃００００）を装着した後、第２ハードコーティング層に対して０．５ｋｇの荷重で４００回往復した後、傷の個数を評価した。傷が２つ以下である場合は○、傷が２つ以上５つ未満である場合は△、傷が５つ以上である場合はＸと評価した。
【０１２６】
３）耐光性
ＵＶＢ波長領域の紫外線ランプに７２時間以上露出前後のｃｏｌｏｒ  ｂ値の差を測定した。
【０１２７】
４）透過率およびヘイズ
分光光度計（機器名：ＣＯＨ−４００）を用いて透過率およびヘイズを測定した。
【０１２８】
５）耐湿熱カール特性
各ハードコーティングフィルムを１０ｃｍ×１０ｃｍに切断して温度８５℃および湿度８５％のチャンバーに７２時間保管した後、平面に位置させた時、各角の一辺が平面から離隔される距離の最大値を測定した。
【０１２９】
６）円筒形屈曲テスト
第１ハードコーティング層を外側にして各ハードコーティングフィルムを直径１ｃｍの円筒形マンドレルに嵌めて巻き付けた後、クラック発生有無を判断し、クラックが発生しない場合をＯＫ、クラックが発生した場合をＸと評価した。
【０１３０】
７）耐衝撃性
２２ｇの鉄球を５０ｃｍ高さから各ハードコーティングフィルムの第２ハードコーティング層上に１０回繰り返して自由落下させた時のクラック発生有無で耐衝撃性を判断し、クラックが発生しない場合をＯＫ、クラックが発生した場合をＸと評価した。
【０１３１】
前記物性測定結果を下記表２に示した。
【０１３２】
【表２】
2015533677.tif 000003
【０１３３】
上記表２のように、第１ハードコーティング層の降伏延伸率が４％以上であり、第２ハードコーティング層の弾性係数が第１ハードコーティング層の弾性係数より５００ＭＰａ以上に大きい値を有するハードコーティングフィルムは、各物性で全て良好な特性を示した。反面、比較例１は十分な耐衝撃性を有しないことが分かる。
【国際調査報告】
2015533677.tif 000004
2015533677.tif 000005
2015533677.tif 000006
2015533677.tif 000007